FR 2501065 A1 19820910 FR 8104596 A 19810309 l 2501065 CATALYSEUR ET PROCEDE PERFECTIONNES POUR LE TRAITEMENT D)ES GAZ D'ECHAPPEMENT DES MOTEURS A COMBUSTION INTERNE La presente invention a pour objet des catalyseurs multi- fonctionnels, plus particulièrement destinés au traitement des gaz d'échappement des moteurs à combustion interne. On entend par multifonctionnels, selon l'invention, des catalyseurs opérant l'oxydation en particulier du monoxyde de carbone et des hydrocarbures présents dans les gaz d'échappement ainsi que la réduction simultanée en particulier des oxydes d'azote présents dans ces gaz. Dans les moteurs à combustion interne à essence, la compo- sition des gaz d'échappement peut être réglée autour d'un équilibre stoechiométrique tel que l'oxydation et la réduction catalytique de ses divers constituants conduisent à de l'eau, du dioxyde de carbone et de l'azote. Les moyens généralement mis en oeuvre pour régler la composition du gaz d'échappement autour de cette stoechiométrie sont notamment le réglage en continu du rapport air/carburant à l'admission du moteur et/ou l'introduction d'oxygène supplémentaire en amont du catalyseur. Dans la pratique, ce réglage de la stoechiométrie n'est jamais parfait et la composition de gaz d'échappement varie en fait sur des périodes de l'ordre de la seconde d'une composition contenant un excès relatif de composés oxydants (réglage dit e'pauvre") à une composition contenant un excès de composés réducteurs (réglage dit "riche") et réciproquement. En particulier, le réglage dit "pauvre" est tel que les quantités d'oxygène et d'oxyde d'azote présentes sont supérieures à celles requises pour produire l'oxydation de l'oxyde de carbone, des hydrocarbures et de l'hydrogène présents. Inversement, et en I)artlculier, le réglage dit "riche" est tel que les quantités d'oxyde dle carbone, d'hydrocarbures et d'hydrogène présentes sont supérieures à celles requises pour produire la réduction de l'oxygène et des oxydes d'azote présents. Il a déjà été proposé des catalyseurs pour traiter de tels gaz d'échappement. Ainsi, d'après Journal of Catalysis 56, 321 (1979) et 6 Congrès Nord-Américain de la Catalysis Society -CHICAGO - mars 79 Communication H 4$ on connait des catalyseurs 2 250 1065 multifonctionnels ayant comme phase active de l'oxyde de cérium et des métaux précieux. D'après la demande japonaise n0 3062-777 on connatt également des catalyseurs multifonctionnels ayant comme phase active de l'oxyde de fer et des métaux précieux. Ces catalyseurs, bien que possédant dans certains cas une activité initiale suffisante pour satisfaire les normes antipol- lution adoptées dans des pays comme les Etats-Unis et le Japon, présentent l'inconvénient majeur de perdre une bonne partie de leur activité multifonctionnelle au cours de leur fonctionnement dans un pot catalytique. La demanderesse a trouvé de nouveaux catalyseurs multi- fonctionnels à base de fer, de cérium, de gallium et/ou d'yttrium et de métaux précieux remédiant aux inconvénients présentés par- les catalyseurs de l'art antérieur et qui s'avèrent, de façon totalement inattendue, présenter une excellente activité et surtout une stabilité au cours du temps très supérieure à celle des catalyseurs décrits dans l'art antérieur. La présente invention concerne en effet un catalyseur multifonctionnel caractérisé er. ce qu'il comporte: un support sur lequel est déposée une phase active constituée de cérium, de fer, de gallium et/ou d'yttrium, d'au moins un métal pris dans le groupe comportant le platine et le palladium et d'au moins un métal pris dans le groupe comportant l'iridium et le rhodium. Le support mis en oeuvre selon l'invention peut notamment être à base d'oxyde réfractaire et, par exemple, constitué par de la silice, de l'alumine, des alumino-silicates ou des oxydes mixtes comprenant par exemple de l'alumine associée avec de la silice, de l'oxyde de zirconium, de l'oxyde de cérium et/ou de l'oxyde de titane. Selon un mode de mise en oeuvre préféré de l'invention, on utilise un support à base de particules d'alumine. Ce support présente de préférence une surface spécifique comprise entre 25 et 2 2 250m /g et, plus particulièrement comprise entre 70 et 150m /g. Il présente un volume poreux total de préférence compris entre 0,5 et 3 3 2cm /g et, plus particulièrement compris entre 0,8 et 1,7cm /g. Il possède de préférence une macroporosité telle que le volume poreux des pores dont le diamètre est supérieur à 1000 A est compris entre environ 0, 05 et 0,6cm 3/g et, de préférence, entre 0,2 et 0,5cm3/g. De tels supports peuvent notamment avoir été fabriqués à partir *de l'alumine active obtenue selon le procédé décrit dans le brevet américain n' 2 915 365 et agglomérée selon le procédé décrit dans le brevet américain n' 2 881 051. Ils peuvent également avoir été fabriqués par autoclavage en milieu neutre ou acide des agglomérés précédents, séchage et calcination notamment tel que décrit dans les brevets français n0 1 449 904 et 1 386 364. Les supports mis en oeuvre peuvent également avoir été obtenus selon le procédé décrit dans la demande de brevet français n' 77 23880 publiée sous le numéro 2 399 276. Les supports d'alumine mis en oeuvre peuvent également avoir été fabriqués selon le procédé décrit dans la demande de brevet européen n0 15 801. D'une manière générale, les supports à base de particules d'alumine mis en oeuvre selon l'invention peuvent avoir été traités ainsi qu'il est bien connu de l'homme de l'ait par des agents porogènes tels que ceux à base de cellulose, naphtaline, gommes naturelles, polymères synthétiques, etc... afin de leur conférer les propriétés de porosité désirée. Le support mis en oeuvre selon l'invention peut également être constitué par un ou plusieurs oxydes réfractaires, de préférence employé sous forme d'une pellicule, revêtement appliqué sur un monolithe métallique ou en matière céramique; ledit monolithe étant de préférence sous forme d'une structure inerte et rigide en nids d'abeille comprenant des canaux ou conduits. De tels supports sont bien connus de l'homme de l'art et ont été largement décrits dans la littérature. Les oxydes réfractaires utilisés sont notamment choisis parmi le groupe comprenant: les oxydes d'aluminium, magnésium, calcium, strontium, baryum, scandium, lanthanides, indium, thallium, silicium, titane, zirconium, hafnium, thorium, germanium, étain, plomb, vanadium, nobium, tantale, chrome, molybdène, tungstène et rhénium. On utilise de préférence un revêtement en oxyde d'aluminium. Les monolithes métalliques utilisés sont notamment ceux obtenus à partir d'alliages de chrome, aluminium et cobalt tels que ceux connus sous la marque KANTHAL ou ceux obtenus à partir d'alliages de fer, de chrome, d'aluminium et d'yttrium et connus sous la marque FECKALLOY. Le métal peut aussi être de l'acier carboné ou de la fonte simple. On peut obtenir le revêtement en oxyde d'aluminium de ces substrats métalliques par chauffage en atmosphère d'oxygène des alliages à base d'aluminium dans des conditions de durée et de température qui permettent de former, à partir de l'aluminium contenu dans l'alliage, une couche superficielle d'oxyde d'aluminium sur laquelle on effectue un dépôt d'alumine active. Dans le cas des aciers carbonés ou de la fonte, on peut obtenir un revêtement d'une couche de diffusion talumin1um/fer par recuit de fer ou d'acier recouvert d'aluminium pendant au moins 1 minute à 600 - 1200'C sur laquelle on dépose une couche d'alumine active. Les monolithes en matière céramique utilisés sont notamment ceux comportant comme matière principale la cordiérite, l'alumine, la mullite, le zirconium, la zirconmullite, le titanate de baryum, la porcelaine, l'oxyde de thorium, l'oxyde de magnésium, la stéatite, les carbones de bore ou de silicium, le support réfractaire monolithique. On peut obtenir le revêtement en oxyde d'aluminium de ces monolithes céramiques par exemple par application d'hydrate d'alumine puis calcination, par dépôt d'un sel d'aluminium puis calcination ou par application d'une couche d'alumine active puis calcination. La structure cellulaire en nids d'abeille peut être de forme hexagonale, tétragonale, triangulaire ou ondulée, elle doit permettre le passage de gaz dans les canaux ou conduits formés lors de leur fabrication par extrusion, laminage, solidification d'éléments en forme de feuille, etc... Par ailleurs, les supports mis en oeuvre selon l'invention sont avantageusement traités de façon à leur conférer une bonne stabilité thermique au cours du temps. Ces traitements, bien connus de l'homme de l'art, consistent notamment dans une stabi- lisation de la particule d'alumine ou du revêtement en oxyde 250 10 6 5 d'aluminium par les métaux alcalino-terreux, la silice et/ou les terres rares. Les supports stabilisés décrits dans les brevets français n0 2 257 335 et 2 290 950 conviennent aux fins de l'invention. La teneur en métal du groupe constitué par le platine et le palladium du catalyseur varie généralement entre environ 0,04 et 0,5% en poids par rapport au support et de préférence, entre environ 0,05 et 0,15% en poids. Celle en métal du groupe constitué par l'iridium et le rhodium varie généralement entre environ 0,002 et 0,1% en poids et de préférence entre environ 0,005 et 0,02% en poids. De préférence, le rapport en poids de platine et/ou de palladium au poids d'incium et/ou de rhodium est compris entre environ 4 et environ 40 et de préférence entre 7 et 20. Selon un mode de mise en oeuvre particulier des catalyseurs selon L'invention, on préférera utiliser le rhodium associé au platine et/ou au palladium. La teneur totale en cérium et fer des catalyseurs selon l'invention est comprise entre environ 0,1 et environ 10% en poids rapporté au support. Cette teneur est de préférence comprise entre 0,3 et 6,5%. La teneur en gallium des catalyseurs selon l'invention est comprise entre environ 0,01 et environ 10% en poids par rapport au support. Cette teneur est de préférence comprise entre 0,01 et 2,0% et plus particulièrement entre 0,02et 0,5 %. La teneur en yttrium des catalyseurs selon l'invention est comprise entre environ 0,01 et environ 10% en poids par rapport au support. Cette teneur est de préférence comprise entre 0,01 et 2 % et plus particulièrement entre 0,02 et 0,5 %. Selon une variante de l'invention, les catalyseurs peuvent en outre comporter l'un au moins des métaux suivants: tungstène, cuivre, manganèse, étain, germanium, tantale, uranium, niobium. La teneur totale en poids de ces métaux rapportés au support est comprise entre environ 0,1 et 5%. Les catalyseurs selon l'invention peuvent être préparés selon les méthodes courantes, soit par imprégnation du support soit par apport des métaux de la phase active lors de la fabrication du support. On opère, de préférence, par imprégnation du support au moyen de solution de composés minéraux ou organiques des métaux que l'on désire introduire. L'imprégnation peut être faite au moyen de solutions communes aux métaux ou successivement avec différentes solutions. Selon un mode de mise en oeuvre particulier, on imprègne successivement le support avec unesolution contenant des composés du fer, du cérium et du gallium et/ou de l'yttrium puis avec une ou des solutions contenant des composés des métaux précieux que l'on désire introduire. Comme composés du fer, du cérium, du gallium et de l'yttrium que l'on peut mettre en oeuvre, on citera notamment les sels de fer, de cérium, de gallium et d'yttrium et plus particulièrement le nitrate ferrique, le citrate de fer ammoniacal, le chlorure ferrique et le nitrate céreux, l'acétate céreux, le chlorure céreux et le nitrate cérique ammoniacal, le nitrate de gallium, le trichlorure de gallium, l"acétylacétonate de gallium, le nitrate d'yttrium, le trichlorure de gallium mono-hydraté. Comme composés du rhodium, du platine et du palladium que l'on peut mettre en oeuvre, on citera notamment le trichlorure de rhodium hydraté, l'acide chloroplatinique, le chlorure de palladium, le nitrate de palladium ainsi que le dichlorure de rhodium III chloropentamine et les dichlorures de platine II et palladium II tétramine. Lorsque l'on met en oeuvre un support à base d'oxyde réfractaire et en particulier d'oxyde d'aluminium, la profondeur d'imprégnation peut être avantageusement réglée par l'utilisation de méthodes connues de l'homme de l'art et en particulier par ajout dans la solution des métaux précieux d'une certaine quantité d'acide minéral ou organique. On utilise couramment les acides nitrique, chlorhydrique et fluorhydrique ou les acides acétique, citrique, oxalique. Après imprégnation du support, le catalyseur est ensuite séché puis activé dans un courant d'air à une température comprise entre environ 300 et 800 C pendant quelques heures. L'activation du catalyseur peut être avantageusement réalisée en atmosphère réductrice à une température comprise entre environ et 700 C, on peut par exemple utiliser comme agents réducteurs l'hydrogène, l'oxyde de carbone et/ou l'hydrogène sulfuré. 250 1065 Lorsque l'on met en oeuvre un support constitué en particulier d'un revêtement d'alumine déposé sur un substrat métallique ou en matière céramique, on opère avantageusement en mettant en contact le substrat avec une dispersion aqueuse d'un précurseur d'alumine qui contient des sels ou oxydes de fer et cérium et de gallium et/ou d'yttrium dissouts, on sèche puis on calcine à 500 - 700'C environ, on répète éventuellement ces opérations, puis on introduit les métaux précieux et on termine les opérations de la façon qui a été explicitée ci-dessus dans le cas des supports à base d'oxyde réfractaire. On a constaté que les catalyseurs selon l'invention permettent d'éliminer très efficacement la majeure partie de l'oxyde de carbone, des hydrocarbures imbrOlés ainsi que des oxydes d'azote présents dans les gaz d'échappement des moteurs à combustion interne et que, de plus, ils possèdent une stabilité remarquable au cours du temps. Les exemples non limitatifs donnés ci-après illustrent l'invention et en particulier les avantages des présents catalyseurs par rapport à ceux décrits dans l'art antérieur. Exemple 1 - Préparation d'un catalyseur (A) de l'art antérieur lOOg de billes d'alumine active ayant une surface spécifique de 250m 2/g et un volume poreux total de 0,55cm3/g sont imprégnées par 55cm3 d'une solution de nitrate de cérium contenant 5,Og de cérium. Après 30 minutes de contact, les billes sont séchées à 150'C puis calcinées sous air à 400'C pendant 3 heures. Elles sont ensuite imprégnées par 55cm3 d'une solution d'acide chloropla- tinique et de trichlorure de rhodium hydraté contenant 73mg de platine et 7,3mg de rhodium. Après 30 minutes de contact, les billes sont séchées à 150C puis activées à 400'C pendant 3 heures dans un courant d'hydrogène circulant à 200 litres par heure. Le catalyseur (A) ainsi préparé contient en poids rapporté au support 0,073% de platine, 0,0073% de rhodium et 5% de cérium. Exemple 2 - Préparation d'un catalyseur (B) de l'art antérieur g de billes d'alumine active ayant les mêmes caracté- ristiques texturales que celles décrites dans l'exemple précédent, sont imprégnées par 55cm3 d'une solution de nitrate ferrique contenant 5,0g de fer. Après 30 minutes de contact, les billes sont séchées à 150 C puis calcinées sous air à 400 C pendant 3 heures. Elles sont ensuite imprégnées par 55cm3 d'une solution d'acide chloropla- tinique et de trichlorure de rhodium hydraté contenant 73mg de platine et 7,3mg de rhodium. Apres 30 minutes de contact, les billes sont séchées à 150 C puis activées à 400 C pendant 3 heures dans un courant d'hydrogène circulant à 200 litres par heure. Le catalyseur (B) ainsi préparé contient en poids rapporté au support 0,073% de platine, 0,0073% de rhodium et 5% de fer. Exemple 3 - Préparation d'un catalyseur (C) selon l'invention On prépare 100g de billes d'alumine de structure gamma selon les procédés décrits dans les brevets français n 1 449 904 et 1 386 364 par autoclavage en présence d'acide d'agglomérés d'alumine active, séchage et calcination. Les billes d'alumine obtenues présentent une surface spécifique de 100m2/g, un volume poreux total de 0,90cm3/g et un volume de 0,40cm3/g constitué par des macropores ayant un diamètre supérieur à 1000 A. Ces billes sont imprégnées par 90cm3 d'une solution aqueuse de nitrate de fer, de nitrate céreux et de nitrate de gallium contenant 2,0g de fer, 4,0g de cérium et 0,08g de gallium. Apres 30 minutes de contact, les billes sont séchées à 150 C puis calcinées sous air à 400 C pendant 3 heures. Elles sont ensuite imprégnées par 90cm3 d'une solution d'acide chloroplatinique et de trichlorure de rhodium hydraté contenant 73mg de platine et 7,3mg de rhodium. Apres 30 minutes de contact, les billes sont séchées à 150 C puis activées à 400 C pendant 3 heures dans un courant d'hydrogène circulant à 200 litres par heure. Le catalyseur (C) ainsi préparé contient en poids rapporté au support 0, 073% de platine; 0,0073% de rhodium; 2,0% de fer, 4,0% de cérium et 0,08% de gallium. - Exemple 4 - Préparation d'un catalyseur (D) selon l'invention On prépare 100g de billes d'alumine selon le procédé décrit dans la demande de brevet français n 79 04810. Ces billes présentent une surface spécifique de 100m /g, un volume poreux total de 1,20cm3/g et un volume de 0,45cm /g constitué par des macropores ayant un diamètre supérieur à 1000 A. Le mlode opératoire utilisé pour l'imprégnation est semblable ? celui. décrit dans l'exemple 3 ci-dessus. On utilise cette fois cm3 d 'uIn solution aqueuse de nitrate ferrique, de nitrate de cértu et de nitrate de gallium contenant 1,5g de fer, 3,0g de cértuinum et 0,2g de gallium, puis 120cm3 d'une solution d'acide chloroplatinique et de trichlorure de rhodium hydraté contenant 73rag de platine et 7,3mg de rhodium. Le catalyseur (D) ainsi préparé contient en poids rapporté au support 0, 073% de platine; 0,0073% de rhodium, 1,5% de fer; 3% de cérium et 0,2% de gallium. Exemple 5 - Préparation d'un catalyseur (E) selon l'invention Ou prépare une suspension dans l'eau d'alumine convenant au revêtement d'une structure monolithe métallique connue sous la marque Fecralloy. Le monolithe de 10Og est plongé dans la suspension à pH 3,5 conltenant 30% en poids d'alumine. Le support précédemment cité est égoutté et séché pour que les canaux soient vidés, puis il est calciné à 600 C durant 3heures. Le monolithe ainsi revêtu est immergé dans une solution aqueuse de nitrate ferrique, de nitrate de cérium et de nitrate de gallium pendant 30 minutes, puis il est égoutté et séché à 150 C et calciné à 400 C durant 3 heures. Les concentrations en nitrate ferrique, en nitrate de cérium et en nitrate de gallium dans la solution sont telles que, après imnersion et calcination, le monolithe contient 0,8% en poids de fer, 4% en poids de cérium et 0,2% en poids de gallium. Le substrat est ensuite imprégné par trempage dans une solution aqueuse d'acide chloroplatinique et de trichlorure de rhodium hydraté. Les concentrations en acide chloroplatinique et en trichlorure de rhodium hydraté, sont telles que, le monolithe de Og est imprégné par 73mig de platine et 7,3mg de rhodium. Après minutes de contact, le monolithe est égoutté et séché à 150 C puis activé à 400 C pendant 3 heures dans un courant d'hydrogène de 200 titres par heure. Le c;atalyseur (E) ainsi préparé contient en poids rapporté au support: 0, 073% de platine; 0,0073% de rhodium; 0,8% de fer; 4% de cérium et 0,2% de gallium. 250 1065 Exemple 6 - Préparation d'un catalyseur (F) selon l'invention On prépare 100g de billes d'alumine de structure gamma selon les procédés décrits dans les brevets francçais n 1 449 904 et 1 386 364 par autoclavage en présence d'acide d'agglomérés d'alumine active, séchage et calcination. Les billes d'alumine présentent une surface spécifique de m2/g, un volume poreux total de 0,90cm3/g et un volume de 0,40cm3/g constitué par des macropores ayant un diamètre supérieur à 1000 A. Ces billes sont imprégnées par 90cm3 d'une solution aqueuse de nitrate de fer, de nitrate céreux et de nitrate d'yttrium contenant 1,5g de fer, 4,0g de cérium et 0,2g d'yttrium. Apres 30 minutes de contact, les billes sont séchées à 150 C puis calcinées sous air à 400 C pendant 3heures. Elles sont ensuite imprégnées par 90cm3 d'une solution d'acide chloroplatinique et de trichlorure de rhodium hydraté contenant 73mg de platine èt 7,3mg de rhodium. Apres 30 minutes de contact, les billes sont séchées à 150 C puis activées à 400 C pendant 3 heures dans un courant d'hydrogène circulant à 200 litres par heure. Le catalyseur (F) ainsi préparé contient en poids rapporté au support 0, 073% de platine; 0,0073% de rhodium; 1,5% de fer; 4,0% de cérium et 0,2% d'yttrium. Exemple 7 - Préparation d'un catalyseur (G) selon l'invention On prépare 100g de billes d'alumine selon le procédé décrit dans la demande de brevet français n 79 04810. Ces billes présentent une surface spécifique de 100lm 2/g, un volume poreux total de 1,20cm 3/g et un volume de 0,45cm 3/g constitué par des macropores ayant un diamètre supérieur à 1000 A. Le mode opératoire utilisé pour l'imprégnation est semblable à celui décrit dans l'exemple 6; on utilise cette fois 120cm3 d'une solution aqueuse de nitrate ferrique, de nitrate céreux et de nitrate d'yttrium contenant 2g de fer, 4,0g de cérium et 0,08g d'yttrium, puis 120cm3 d'une solution d'acide chloroplatinique et de trichlorure de rhodium hydraté contenant 73mg de platine et 7,3mg de rhodium. il 22501065 Le catalyseur (G) ainsi préparé contient en poids rapporté au support 0,073% de platine; 0,0073% de rhodium; 2% de fer; 4% de cérium et 0,08% d'yttrium. Exemple 8 - Préparation d'un catalyseur (H) selon l'invention On prépare une suspension dans l'eau d'alumine convenant au revêtement d'une structure monolithe céramique en nids d'abeilles. Le mode opératoire utilisé pour l'imprégnation est semblable à celui décrit dans l'exemple 5. On utilise cette fois une solution aqueuse de nitrate ferrique, de nitrate de cérium et de nitrate d'yttrium dont les concentrations sont telles qu'après immersion et calcination, le monolithe contient 0,8% en poids de fer, 3% en poids de cérium et 0,2% en poids d'yttrium. Le substrat est ensuite imprégné par trempage dans une solution aqueuse d'acide chloroplatinique et de trichlorure de rhodium hydraté. Le catalyseur (H) ainsi préparé contient en poids rapporté au support 0, 073% de platine, 0,0073% de rhodium, 0,8% de fer, 3% de cérium et 0,2% en poids d'yttrium. Exemple 9 - Préparation d'un catalyseur (I) selon l'invention On prépare lOOg de billes d'alumine de structure gamma selon les procédés décrits dans les brevets français n0 1 449 904 et 1 386 364 par autoclavage en présence d'acide d'agglomérés d'alumine active, séchage et calcination. Le mode opératoire utilisé pour l'imprégnation est semblable à celui décrit dans l'exemple 3. On utilise cette fois 90cm3 d'une solution aqueuse de nitrate ferrique, de nitrate céreux, de nitrate d'yttrium et de nitrate de gallium contenant lg de fer, 3,Og de cérium et 1,Og d'yttrium et 0,2g de gallium, puis 90cm3 d'une solution d'acide chloroplatinique et de trichlorure de rhodium hydraté contenant 73mg de platine et 7,3mg de rhodium. Le catalyseur (1) ainsi préparé contient en poids rapporté au support 0, 073% de platine; 0,0073% de rhodium; 1% de fer; 3,0% de cérium; 1,0% d'yttrium et 0,2% de gallium. Exemple 10 - Préparation d'un catalyseur (J)selon l'invention On prépare une suspension dans l'eau d'alumine convenant au revêtement d'une structure monolithe céramique en nids d'abeille. Le mode opératoire utilisé pour l'imprégnation est semblable à celui décrit dans l'exemple 5. On utilise cette fois une 12 2501065 solution aqueuse de nitrate ferrique, de nitrate de cérium, de nitrate de gallium et de nitrate d'yttrium dont les concentrations sont telles qu'après immersion et calcination, le monolithe contient 0,8% en poids de fer, 4% en poids de cérium, 0,15% en poids de gallium et 0,15% en poids d'yttrium. Le substrat est ensuite imprégné par trempage dans une solution aqueuse d'acide chloroplatinique et de trichlorure de rhodium hydraté. Le catalyseur (J) ainsi préparé contient en poids rapporté au support 0, 073% de platine, 0,0073% de rhodium, 0,8% de fer, 4% de cérium, 0,15% de gallium et 0,15% d'yttrium. Exemple 11 - Préparation d'un catalyseur (K) selon l'invention Og de billes d'alumine tel que décrit à l'exemple 3 sont imprégnées par 90cm3 d'une solution aqueuse de nitrate de fer, de nitrate de cérium, de nitrate d'yttrium et de nitrate de manganèse contenant l,Og de fer, 4g de cérium, 0,2g d'yttrium et lg de manganèse. Après 30 minutes de contact, les billes sont séchées à 150 C, puis calcinées sous air à 400 C pendant 3heures. Elles sont ensuite imprégnées par 90cm3 d'une solution d'acide chloropla- tinique de chlorure de palladium et de trichlorure de rhodium hydraté contenant 73mg de platine et 7,3mg de rhodium. Après 30minutes de contact, les billes sont séchées à 150 C puis activées à 400 C pendant 3 heures dans un courant d'hydrogène de 200 litres par heure. Le catalyseur (K) ainsi préparé contient en poids rapporté au support 0, 073% de platine; 0,0073% de rhodium*; 1,0% de fer; 4% de.cérium, 0,2% d'yttrium et 1% de manganèse. Exemple 12 - Préparation d'un catalyseur (L) selon l'invention lOOg de billes d'alumine tel que décrit à l'exemple 4 sont imprégnées par 120cm3 d'une solution aqueuse de nitrate de fer, de nitrate de cérium, de nitrate de gallium et d'acide métatungtique contenant 1,5g de fer, 3,5g de cérium, 0,2g de gallium et lg de tungstène. Après 30 minutes de contact, les billes sont séchées à 150 C puis calcinées sous air à 400 C pendant 3 heures. Elles sont ensuite imprégnées par 120cm3 d'une solution d'acide chloropla- tinique de chlorure de palladium et de trichlorure de rhodium 2 5 0 1 0 6 5 hydraté contenant 73mg de platine, 29,2mg de palladium et 7,3mg de rhodium. Après 30 minutes de contact, les billes sont séchées à 150'C puis activées à 400 C pendant 3 heures dans un courant d'hydrogène de 200 litres par heure. Le catalyseur (L) ainsi préparé contient en poids rapporté au support 0, 073% de platine; 0,0292% de palladium; 0,0073% de rhodium, 1,5% de fer, 3, 5 % de cérium, 0,2% de gallium et 1% de tungstène. Exemple 13 - Activités des divers catalyseurs mesurées sur voiture selon le cycle américain CVSCH Le présent exemple rassemble les résultats obtenus sur voiture selon le cycle américain CVS-CH avec les divers cataly- seurs (A), (B), (C), (D), (E), (F), (G), (H), (I), (J), (K), et (L), décrits respectivement dans les exemples 1 à 12. Les conditions de ce test sont précisées dans la référence suivante: "Federal Register, Vol. 42, n 124 - June 28, 1977, pages 32906 à 33004, Title 40 Protection of Environment, Chap. 1, Environmental Protection Agency, Part 86 Central of air pollution freinom new-motor vehicles ans new-motor vehicle engines". Le véhicule utilisé est une RENAULT R 17 TS équipée d'un dispositif d'injection électronique prototype BOSCH-L JETRONIC régulé par une sonde à oxygène. L'inertie de ce véhicule est de 2750 Ibs (1250 kg). Le réglage du frein hydraulique simulant la résistance à l'avancement sur route effectué conformément à la norme fédérale américaine correspond sur le banc à rouleaux utilisé à une force de traction à la balance de 25Kg f à 80km/h. Les émissions de base du véhicule sans pot catalytique sont les suivantes: CO: 12,3g/mile HC: 1,8g/mile NO x 2,4g/mile Un pot catalytique expérimental de type cylindrique à circulation radiale, d'un volume de 1700cm3 a été adapté sur la tubulure d'échappement à une distance d'environ 1,7m du moteur. Le tableau ci-après rassemble les résultats obtenus avec les divers catalyseurs (A), (B), (C), (D), (E), (F), (G), (H), (I), (J), (K) et (L) décrits respectivement dans les exemples 1 à 12. LE'O 0O'0 09'0 14'0 49'0 lE '0 f O'0 59'0 047'0 8t'0 9ú'0 ZS'O 86'0 '0 44'0 '0 ZS'O 16'Z zL'ú L8'9 6'Z SZ'S LZ 'E 470' E "; çzt'4 L9'76 LZ ' g0'4 0'/O' '9l I1 ú r I H R D a a a E:' Ti: Zl L ç E NOIINZAN' I: : -- --- 4- - -- - - -: --: - -: MI1MI-----: :.. .'I :8 ' L5Z'0I 09'98: V: Z: MViL: : Zl'l LL'O 09'9:: K : ON au OS:::: :: ::: DoOO9 E sainoq 009: : iuepued ineom: inasúleBB: aldmaxl:: : -oueq ans inasKIee: np: p: : np:luamssiiTliaA:aouagMa: oagmnN : saadr suoTssTuM: ailTUm aed ammeiM uV saaurjidxe a Hg-SAD UTVD.agme aoIXv eT ieuATns aoinoA ans sgainsam (]ON) elozp sap&xop qe (OH) sainqaeoopKq p '(OD) auoqaev ap apXxop SUOTSSTUr: nvelqe S90LOSZ 250 1065 REVENDICATIONS 1) Catalyseur pour le traitement des gaz d'échappement des moteurs à combustion interne caractérisé en ce qu'il comporte: un support sur lequel est déposée une phase active constituée de cértum, de fer, de gallium et/ou d'yttrium, d'au moins un métal pris dans le groupe comportant le platine et le palladium et d'au moins un métal pris dans le groupe comportant l'iridium et le rhodium. 2) Catalyseur selon la revendication 1 caractérisé en ce que le support est pris dans le groupe constitué par: la silice, l'alumine, les alumino-silicates, les oxydes mixtes comme l'alumine associée à de la silice, de l'oxyde de zirconium, de l'oxyde de cérium et/ou de l'oxyde de titane, les oxydes réfractaires, de préférence employés sous forme d'une pellicule appliquée sur un substrat métallique ou en matière céramique, Ledit substrat étant de préférence sous forme d'une structure inerte et rigide en nids d'abeille comprenant des canaux ou conduits. 3) Catalyseur selon la revendication 2 caractérisé en ce qu'il est choisi parmi le groupe comportant d'une part des particules d'alumine présentant une surface spécifique comprise entre 25 et 250m2/g et, plus particulièrement comprise entre 70 et m2/g, un volume poreux total de préférence compris entre 0,5 et 2cin3/g et, plus particulièrement compris entre 0,8 et 1,7cm3/g, une macroporosité telle que le volume poreux des pores dont le diamètre est supérieur à 1000 A est compris entre environ 0,05 et 0,6cm3/g et, de préférence entre 0,2 et 0,5cm3/g et, d'autre part, des substrats métalliques ou céramiques en nids d'abeille revêtus d'une pellicule d'oxyde d'aluminium. 4) Catalyseur selon la revendication 1 caractérisé en ce que la teneur en métal du groupe constitué par le platine et le palladium est comprise entre environ 0,04 et environ 0,5% poids par rapport au support, celle en métal du groupe constitué par L'iridium et le rhodium est comprise entre environ 0,002 et environ 0,1%, poids par rapport au support, la teneur totale en cérium et fer est comprise entre environ 0,1 et environ 10% poids par rapport au support, la teneur en gallium et/ou yttrium est comprise entre environ 0,01 et 10% poids par rapport au support. ) Catalyseur selon la revendication 4 caractérisé en ce que la teneur en métal du groupe constitué par le platine et le palladium est comprise entre 0,05 et 0,15%, celle en métal du groupe constitué par l'iridium et le rhodium est comprise entre 0,005 et 0,02%, la teneur en gallium et/ou yttrium est comprise entre 0,01 et 0,5%. 6) Catalyseur selon l'une quelconque des revendications précédentes caractérisé en ce que la phase active comporte en outre au moins l'un des métaux: tungstène, cuivre, manganèse, étain, germanium, tantale, uranium, niobium dans une teneur totale en poids comprise entre environ 0,1 et 5 % rapportée au support. 7) Procédé de traitement des gaz d'échappement des moteurs à combustion interne permettant notamment d'éliminer la majeure partie de l'oxyde de carbone, des hydrocarbures imbr lés et des oxydes d'azote présents dans ces gaz caractérisé en ce que l'on met en oeuvre le catalyseur selon l'une quelconque des revendications 1 à 6.